(57)【要約】【課題】  Ａｇ以外の貴金属元素を使用せずに、真空バルブの耐電圧特性等の電気的諸特性を向上させる事が可能な真空バルブ用接合材料を提供する。【解決手段】  真空バルブを製造する際の２回目の熱処理時に、部分組立てで接合した接点が電極から脱落したり、シールドとサポートが解離したりするのを防止するために、真空バルブの部分組立てに用いる真空バルブ用接合材料を、Ｃｕ−５５Ａｇ，Ｃｕ−４０Ａｇ，Ｃｕ−１０Ａｇなどで構成し、８２０℃での固相率が２０％以上とする。これにより、Ａｇ以外の貴金属元素を使用せずに、真空バルブの耐電圧特性等の電気的諸特性を向上させる事ができる。【選択図】  なし【特許請求の範囲】
【請求項１】
真空バルブの部分組立てに用いる真空バルブ用接合材料であって、構成元素にＡｇ以外の貴金属元素を含まず、かつ８２０℃での固相率が２０％以上であることを特徴とする真空バルブ用接合材料。
【請求項２】
主成分が少なくともＣｕまたはＡｇのどちらか一方であることを特徴とする請求項１に記載の真空バルブ用接合材料。
【請求項３】
添加元素として、Ｓｎ，Ｎｉ，Ｉｎ，Ｔｉの内の少なくとも１種類を含有していることを特徴とする請求項１または請求項２に記載の真空バルブ用接合材料。
【請求項４】
前記添加元素の含有率の合計量が１０ｗｔ％以下であることを特徴とする請求項３に記載の真空バルブ用接合材料。
【請求項５】
使用される雰囲気が不活性雰囲気であることを特徴とする請求項１乃至請求項４のいずれかに記載の真空バルブ用接合材料。
【請求項６】
接点材料と電極材料を接合するのに使用されるものであることを特徴とする請求項１乃至請求項５のいずれかに記載の真空バルブ用接合材料。
【請求項７】
前記接点材料は、Ｃｕ−Ｃｒ，Ｃｕ−Ｂｉ，Ｃｕ−Ｔｅ−Ｓｅ，Ｃｕ−Ｗ，Ａｇ−ＷＣの内の少なくとも１種類であることを特徴とする請求項６に記載の真空バルブ用接合材料。
【請求項８】
前記電極材料は、Ｃｕを主成分とするものであることを特徴とする請求項６または請求項７に記載の真空バルブ用接合材料。
【発明の詳細な説明】
【技術分野】
【０００１】
本発明は、真空バルブ用接合材料に関わり、特に接点材料と電極材料との接合、シールドとサポートとの接合などの真空バルブの部分組立てに用いる接合材料に関する。
【背景技術】
【０００２】
通常の真空バルブは図１に示す様に構成されている。図１において、１は絶縁容器で、セラミックス等の絶縁材料を円筒状に形成したものであり、この両端開口部の端面を固定側封着金具２ａと可動側封着金具２ｂとで気密に封止して内部圧力を１×１０-2Ｐａ以下とした真空容器３を形成する。この真空容器３の内部に一方の電路となる固定側通電軸４ａと、その端部に固着した固定側接点５ａと、他方の電路となる可動側通電軸４ｂとその端部に固着した可動側接点５ｂとが設けられ、前記固定側接点５ａと可動側接点５ｂとが接離自在となるように配設した構成をしている。前記固定側接点５ａと可動側接点５ｂの背後には、コイル電極６ａとコイル電極６ｂがそれぞれ設けられている。また可動側通電軸４ｂは、一方の端部を可動側封着金具２ｂに固着したベローズ７の他方の端部に固着され、真空容器３の真空度を維持しながら軸方向への移動を可能にしている。さらに、真空容器３の内部には、固定側接点５ａと可動側接点５ｂの開閉時に両接点から発生する金属蒸気が絶縁容器１の内壁に付着して絶縁抵抗が低下するのを防止する為、固定側接点５ａと可動側接点５ｂを囲むようにした金属シールド８が、サポート９との接合体を絶縁容器１の内部の突起部に引っ掛けることで、設けられている。
【０００３】
さらに、接点５ｂと電極６ｂは、図２に拡大して示すように、導電軸４ｂにロウ付け部１０ｂによって固定されるか、または、かしめによって圧着接続されている。接点５ｂは、電極６ｂにろう付け部１１ｂで固着されている。
【０００４】
この真空バルブの組立ては、通常、接点と電極の接合体やシールドとサポートの接合体を製造する部分組立て工程と、絶縁容器と封着金具を接合する全体封着工程の２段ろう付け工程で製造している。最初の部分組立て工程で使用するろう材の溶融温度は、最後の全体封着工程で使用するろう材の溶融温度よりも高く、前者には通常パラジウムろう（Ａｇ−Ｃｕ−Ｐｄ）が使用され、その場合、後者には通常共晶銀ろう（Ａｇ−２８ｗｔ％Ｃｕ）が使用される。
【０００５】
即ち、部分組立て工程で接合されるろう付け部１１に使用されるろう材は、通常パラジウムろう（例えば、特許文献１参照。）である。パラジウムろうの内のＢＰｄ−２は、固相線温度が８２５℃で液相線温度が８５０℃であり、部分組立てを８９０℃，全体封着を８２０℃で真空バルブを製造する際には非常に適したろう材である。しかしながら、このろう材は構成元素に高価なＰｄを含有している為に、高コストであり、さらにＰｄの価格変動により安定価格での購入が困難であった。
【０００６】
一方、真空バルブには、耐溶着特性、耐電圧特性、遮断特性、裁断特性、耐消耗性、接触抵抗特性、温度上昇特性などを維持向上させる事が要求される。その上、過酷な機械的衝撃、電気的衝撃、熱的衝撃が単独又は複合されながら、しかも長期間に亘り繰り返し与えられる。この様な過酷な各種衝撃ストレスが単独もしくは同時に加わる事によって、例えば、接点と電極との接続部、電極と通電軸との接合部などでは脱落や剥離（接合特性に関係する）が観察される。
【０００７】
これら接続部近傍の顕微鏡的観察によれば、いずれにも接合界面にずれの生成や微細亀裂の生成が見られている。真空バルブの信頼性を確保する為、上記界面ずれや亀裂生成を
抑制する接合技術が要求される。
【０００８】
しかしながら、上記真空バルブに於いて各構成部材に与えられる衝撃ストレスは、電流遮断や電流開閉の頻度、電流、電圧の大きさや各構成部材が配置されている場所、材質、大きさなどによって一定でない為、亀裂生成や脱落の程度とそこに至るまでの時期を予測する事は困難とされている。そこで、Ａｇ−Ｃｕ、Ｃｕ−Ｍｎ、Ａｇ−Ｃｕ−Ｍｎなど実績のある標準的な接合材料の選択によって、上述要求特性を極力満足しようとしている。
【０００９】
ところが，特に大電流を遮断、開閉した時の電気的衝撃、機械的衝撃による亀裂生成や脱落の要因に加えて、遮断により発生したアークが接点電極上のアーク電圧の低い部分に移動しそこに停滞、集中し過熱を招いたり、逆にシールド、ベローズ、ベローズカバ−の表面，絶縁円筒面に点弧した時のアークによる熱的衝撃によって、これら各部材の局部を異常に過加熱させ、その結果前記接合部分をも間接的に過加熱したりし、接合部の亀裂生成や脱落（接合は所定値以上の接合強度を有する事）の要因となる。また、アークが接点や電極やシ−ルドに移動しそこに停滞、集中する事によって起こる金属粒子や金属蒸気の異常放出したり、ろう付け部分をも過加熱しろう材成分の接点や電極やシ−ルドに付着したりする現象が見られる。これらは、真空バルブの耐電圧特性、遮断特性の著しい低下を招く要因ともなっている。すなわち前記接合部の長期間に亘る安定化が極めて重要である事を示唆している。
【００１０】
従来より、真空バルブの構成部材を接合する技術としては、前述した高価なパラジウムろう（例えば、特許文献１参照）を使用する以外にも、特許文献２には、Ａｇ−Ｃｕ−Ｓｎろう材を介在させて接合するに於いて、接合部材の表面にＳｎ層を被覆する接合技術などが開示されている。
【００１１】
特許文献３には、一般的な接合技術として、１５〜３５％Ｍｎ、０．５〜１５％Ｚｎ、０．０５〜０．２５％Ｔｉ、残部Ｃｕからなるろう材による接合技術などが開示されている。
【００１２】
特許文献４には、ＳＵＳ用の接合技術として、１〜１０％Ｓｎ、２．５〜１０％Ｃｕと残部Ａｇからなるろう材、１〜１０％Ｓｎ、２．５〜１０％Ｃｕと、６％以下のＭｎと、残部Ａｇからなるろう材による接合技術などが開示されている。
【００１３】
特許文献５には、１〜１５％Ｍｎ、５〜１５Ｓｎ、残部がＡｇＣｕから成るＸ領域と、０．０５〜１０％Ｍｎ、１〜１０％Ｓｎ、残部がＡｇＣｕから成るＹ領域との２領域で構成されたろう材による接合技術が開示されている。
【特許文献１】特公昭６４−８４１２号公報（第２〜３頁）
【特許文献２】特開昭５９−１７５５２１号公報（第３〜４頁）
【特許文献３】特公昭５２−２９６９２号公報（第１頁、第７図）
【特許文献４】特開２００２−３６１４７８号公報（第３〜４頁）
【特許文献５】特開２００１−３５７７６０号公報（第６頁）
【発明の開示】
【発明が解決しようとする課題】
【００１４】
真空バルブの構成部材の接合に係る前記した開示技術では、長期間繰り返し与えられる
大電流遮断時に真空バルブが受ける過酷な機械的衝撃、電気的衝撃、熱的衝撃から接合部の亀裂の生成や脱落などを完全に回避するには至らなかった。また、前記一般的な接合技術でも、同様に接合部の亀裂の生成や脱落を完全に回避するには至らなかった。これらを回避し、真空バルブの耐電圧特性等の電気的諸特性を向上させる事が課題である。
【００１５】
また、特許文献２の接合技術では、Ｓｎ層を付与する工程を必要とする。
【００１６】
特許文献３の接合技術は、Ｍｎ、Ｚｎによる被接合物や炉内部を汚染する欠点を持っている。
【００１７】
特許文献４と特許文献５の接合技術も、Ｍｎによって被接合物や炉内部が汚染されるという欠点を持っている。
【００１８】
このように、真空バルブの構成部材の接合に係る前記した従来の開示技術では、長期間繰り返し与えられる大電流遮断時に真空バルブが受ける過酷な機械的衝撃、電気的衝撃、熱的衝撃から接合部の亀裂の生成や脱落など、また炉内の汚染などを完全に回避するには至らなかった。
【００１９】
本発明は、これらを回避し、Ａｇ以外の貴金属元素を使用せずに、真空バルブの耐電圧特性等の電気的諸特性を向上させる事が可能な真空バルブ用接合材料を提供することを目的とする。
【課題を解決するための手段】
【００２０】
本発明に係る真空バルブ用接合材料は、真空バルブの部分組立てに用いる真空バルブ用接合材料であって、構成元素にＡｇ以外の貴金属元素を含まず、かつ８２０℃での固相率が２０％以上であることを特徴とする。
【発明の効果】
【００２１】
本発明によれば、Ａｇ以外の貴金属元素を使用せずに、真空バルブの耐電圧特性等の電気的諸特性を向上させる事ができる。すなわち、例えば接点材料と電極材料との接合、シールドとサポートとの接合などの真空バルブの部分組立てに本発明に係る真空バルブ用接合材料を用いれば、真空バルブを製造する際の２回目の熱処理時に、接点が電極から脱落したり、シールドとサポートの接合部が解離したりすることがなく、真空バルブの耐電圧特性等の電気的諸特性を向上させる事ができる。
【発明を実施するための最良の形態】
【００２２】
前述したように、真空バルブを製造する際の２回目の熱処理時に、接点が電極から脱落しないことや、シールドとサポートの接合部が解離しないことが必要である。そのためには、「８２０℃でろう材の固相率が２０％以上であること」を満足することが必要である。
【００２３】
この場合、ろう材は固液共存状態であり、固相率がある程度以上あれば接点は脱落しない。
【００２４】
ここでいう固相率とは、ろう材のある温度での固相の割合を示し、例えば固相率が０％の場合は完全な液相状態を、固相率が１００％の場合は完全な固相状態を、固相率が０％より大きくて１００％より小さい場合は固液共存状態を表す。その固相率の算出方法は、熱力学データと平衡状態図曲線より、凝固シミュレーションにより求めることが出来、さらに確認のために、求めた温度で長時間保持したあとに急冷した組織観察をした。
【００２５】
本発明により、接点の電極からの脱落や、シールドとサポートの解離を防止することができ、耐電圧性能等を安定化させることを可能とした。
【００２６】
本発明による真空バルブ用接合材を用いた真空バルブの製造方法と試験結果について、図３を基にして述べる。試験結果で、接合性（シールド／サポートまたは接点／電極の接合性）は、真空バルブ製造後にＸ線で真空バルブ内を観察して３段階に分けて表し（図３の欄外参照）、耐電圧特性は目標値を１として相対値で表した。
【００２７】
（比較例１〜２，実施例１〜３）
比較例１では、ろう材として貴金属元素であるＰｄを１０ｗｔ％含有したＢＰｄ−２（Ａｇ−３１．５Ｃｕ−１０Ｐｄ）を使用した結果、シールド／サポートは脱落せず、接合されており耐電圧特性も目標値の１.２倍であった。
【００２８】
比較例２では、ろう材としてＣｕ−６０Ａｇを使用したところ、８２０℃での固相率はシムレーションによると１５％であり、真空バルブを製造してＸ線により内部観察をしたところシールドが脱落していた。
【００２９】
実施例１〜３では、ろう材としてＣｕ−５５Ａｇ，Ｃｕ−４０Ａｇ，Ｃｕ−１０Ａｇをそれぞれ使用したところ、８２０℃での固相率は２０％，５０％，９８％であり、試験結果はシールド／サポートは脱落せずに接合されており、耐電圧特性も目標値の１.１倍であった。
【００３０】
以上の様に、部分組立てで接合したシールド／サポートが脱落しないためには、固相率が２０％以上を満足すればよいことが分かった。
【００３１】
（実施例４〜５）
実施例４ではろう材としてＣｕ−３９Ａｇ−１Ｓｎを、実施例５ではＡｇ−３９Ｃｕ−５Ｎｉを、それぞれ使用したところ、試験結果はシールド／サポートは脱落せず、接合されており耐電圧特性も目標値の１.１倍であった。
【００３２】
実施例４と５では添加元素としてＳｎとＮｉについて述べたが、ＩｎやＴｉを加えた４種類の元素を２個以上添加しても同様の効果は期待できる。特に添加元素の合計量が１０ｗｔ％以下ならば、ろう材自体の強度低下が抑制できるので、さらにその効果は大きいと期待できる。
【００３３】
（実施例６〜８）
前記比較例１と実施例１〜５では、接合雰囲気が真空中の事例について記載したが本発明の主旨はこれに限るものではない。
【００３４】
実施例６〜８では、接合雰囲気としてそれぞれ、水素雰囲気，アルゴン雰囲気，窒素雰囲気という不活性雰囲気で実施したところ、接合性と耐電圧特性共に満足する結果を得られた。さらにろう材部の外観も良く、金属光沢を示していた。
【００３５】
（実施例９〜１４）
前記比較例１と実施例１〜８では、シールド／サポートの接合というステンレス同士の接合の事例について記載したが本発明の主旨はこれに限るものではない。
【００３６】
実施例９では、Ｃｕ−５０Ｃｒ接点とＣｕ電極を接合した結果、接合性と耐電圧特性共に満足する結果を得られた。
【００３７】
実施例１０〜１３では、接点をそれぞれＣｕ−Ｂｉ，Ｃｕ−Ｔｅ−Ｓｅ，Ｃｕ−Ｗ，Ａｇ−ＷＣとして、Ｃｕ電極と接合した結果、接合性と耐電圧特性共に満足する結果を得られた。
【００３８】
実施例１４では、Ｃｕ−２５Ｃｒ接点とＣｕ−２Ｃｒ電極を接合した結果、接合性と耐電圧特性共に満足する結果を得られた。
【００３９】
以上の結果が示すように、本発明によって、安価でかつ接合性信頼性に富み、耐電圧特性に優れた真空バルブの提供が可能となる。
【産業上の利用可能性】
【００４０】
本発明によれば、接合性と耐電圧特性を向上させた真空バルブ用接合材料を提供することが出来る。
【図面の簡単な説明】
【００４１】
【図１】本発明に係る真空バルブ用接合材料が適用される真空バルブの構成例を示す断面図。
【図２】図１に示す真空バルブの接点と電極部の拡大断面図。
【図３】本発明に係る真空バルブ用接合材料の実施例及び比較例の条件及び試験結果を示す表図。
【符号の説明】
【００４２】
１…絶縁容器
２ａ、２ｂ…封着金具
３…真空容器
４ａ、４ｂ…通電軸
５ａ、５ｂ…接点
６ａ、６ｂ…電極
７…ベローズ
８…シールド
９…サポート
１０ｂ、１１ｂ…ろう付部
【図１】
2005078952.tif 000002
【図２】
2005078952.tif 000003
【図３】
2005078952.tif 000004